亜酸化銅と撥水性バインダーとを備える水処理材。前記撥水性バインダーの表面自由エネルギーが40mJ/m2以下である請求項1に記載の水処理材。前記撥水性バインダーが、ポリシロキサン骨格を含む側鎖を有するアクリルポリオールを少なくとも含む主剤と硬化剤との反応生成物である請求項1又は2に記載の水処理材。前記撥水性バインダーが、フルオロアルキル骨格を有するアクリルポリオールを少なくとも含む主剤と硬化剤との反応生成物である請求項1乃至3のいずれか一項に記載の水処理材。前記撥水性バインダーが、ポリシロキサン骨格を含む側鎖とフルオロアルキル骨格とを有するアクリルポリオールを少なくとも含む主剤と硬化剤との反応生成物である請求項1乃至4のいずれか一項に記載の水処理材。前記硬化剤がイソシアネートを含む請求項3乃至5のいずれか一項に記載の水処理材。前記硬化剤がアミノ樹脂を含む請求項3乃至6のいずれか一項に記載の水処理材。前記撥水性バインダーが、3官能以下のアルコキシシランの縮重合物を含む請求項1又は2に記載の水処理材。処理対象の水が貯留されるタンクと、前記タンクの内面上に設けられている請求項1乃至8のいずれか一項に記載の水処理材とを備える水処理装置。処理対象の水が流通する通水路と、前記通水路の内面上に設けられている請求項1乃至8のいずれか一項に記載の水処理材とを備える水処理装置。浄水フィルタと、前記浄水フィルタに設けられている請求項1乃至8のいずれか一項に記載の水処理材とを備える水処理装置。本発明は上記事由に鑑みてなされたものであり、高い抗菌性能及び抗ウイルス性能を有し、簡易な水処理装置を構成し得る水処理材、並びにこの水処理材を備える水処理装置を提供することを目的とする。本発明に係る水処理材は、亜酸化銅と撥水性バインダーとを備える。本発明に係る水処理材において、前記撥水性バインダーの表面自由エネルギーが40mJ/m2以下であることが好ましい。本発明に係る水処理材において、前記撥水性バインダーが、ポリシロキサン骨格を含む側鎖を有するアクリルポリオールを少なくとも含む主剤と硬化剤との反応生成物であることが好ましい。本発明に係る水処理材において、前記撥水性バインダーが、フルオロアルキル骨格を含む主鎖あるいは側鎖を有するアクリルポリオールを少なくとも含む主剤と硬化剤との反応生成物であることも好ましい。本発明に係る水処理材において、前記撥水性バインダーが、ポリシロキサン骨格を含む側鎖とフルオロアルキル骨格とを有するアクリルポリオールを少なくとも含む主剤と硬化剤との反応生成物であることも好ましい。本発明に係る水処理材において、前記硬化剤がイソシアネートを含むことが好ましい。本発明に係る水処理材において、前記硬化剤がアミノ樹脂を含むことも好ましい。本発明に係る水処理材において、前記撥水性バインダーが、3官能以下のアルコキシシランの縮重合物を含むことも好ましい。本発明に係る水処理装置は、前記水処理材を備える。本発明に係る水処理装置は、処理対象の水が貯留されるタンクを備え、前記タンクの内面に前記水処理材が設けられていることが好ましい。本発明に係る水処理装置は、処理対象の水が流通する通水路を備え、前記通水路の内面に前記水処理材が設けられていることも好ましい。本発明に係る水処理装置は、浄水フィルタを備え、前記浄水フィルタに前記水処理材が設けられていることも好ましい。本発明によれば、高い抗菌性能及び抗ウイルス性能を有する水処理装置、並びにこの水処理材を備える水処理装置が得られる。本実施形態では、水処理材は、亜酸化銅と撥水性バインダーとを備える。水処理材は、例えば撥水性バインダーからなる母相に亜酸化銅が分散している構造を有する。亜酸化銅酸化銅Iは菌、ウイルスに対し高い活性を有するが、本実施形態では水処理材が亜酸化銅に加えて更に撥水性バインダーを備えることで、亜酸化銅の抗菌、抗ウイルス性能が更に向上し、このため水処理材は非常に高い抗菌、抗ウイルス性能を発揮する。その理由は次の通りであると考えられる。菌やウイルスを構成するタンパク質分子は親水性の基を有するアミノ酸と疎水性の基を有するアミノ酸とが結合した構造を有する高分子であり、一般にタンパク質分子の表面では親水性の基と疎水性の基とがモザイク状に存在している。タンパク質分子の表面の疎水性の基は、水分子との接触を避けるために他の分子における疎水性の基などに吸着する傾向にある。このように、タンパク質の吸着現象の主要因は、タンパク質分子自身が有する疎水性の基による相互作用引力によるものである。そこで、本実施形態のように水処理材が撥水性バインダーを備えると、タンパク質分子における疎水性の基と撥水性バインダーとの間で相互作用引力が働き、このため水処理材にタンパク質が吸着しやすくなる。それに伴って水処理材における亜酸化銅に菌、ウイルスなどが吸着しやすくなり、このため亜酸化銅による抗菌、抗ウイルス性能が向上すると考えられる。撥水性バインダーの有する撥水性の程度は制限されないが、特にその表面自由エネルギーが40mJ/m2以下であることが好ましい。この場合、菌やウイルスを構成するタンパク質と撥水性バインダーとの間の相互作用引力が特に大きくなり、このため水処理材の抗菌、抗ウイルス性能が更に向上する。撥水性バインダーは、アクリルポリオールを含む主剤と硬化剤との反応生成物であることが好ましい。主剤中のアクリルポリオールの割合は1~100質量の範囲であることが好ましく、特に10~100質量の範囲であることが好ましい。主剤が全てアクリルポリオールであることも好ましい。アクリルポリオールは特に、ポリシロキサン骨格を含む側鎖を有するアクリルポリオール、フルオロアルキル骨格を有するアクリルポリオール、並びにポリシロキサン骨格を含む側鎖とフルオロアルキル骨格とを有するアクリルポリオールのうち、少なくとも一種を含むことが好ましい。フルオロアルキル骨格を有するアクリルポリオールにおいては、フルオロアルキル骨格は側鎖に存在していても主鎖に存在していてもよい。このような場合、撥水性バインダーがポリシロキサン骨格とフルオロアルキル基とのうち少なくとも一方を備えるようになり、それにより撥水性バインダーが持続性に優れた高い撥水性を発揮し、上記のような表面自由エネルギーが40mJ/m2以下である撥水性バインダーも実現し得るようになる。このような撥水性バインダーを備えることで、水処理材には菌及びウイルスが更に吸着しやすくなり、このため水処理材の抗菌、抗ウイルス性能が更に向上する。ポリシロキサン骨格を含む側鎖を有するアクリルポリオールが使用される場合、その主剤中の割合は1~100質量の範囲であることが好ましく、特に10~100質量の範囲であることが好ましい。フルオロアルキル骨格を有するアクリルポリオールが使用される場合、その主剤中の割合は1~100質量の範囲であることが好ましく、特に10~100質量の範囲であることが好ましい。ポリシロキサン骨格を含む側鎖とフルオロアルキル骨格とを有するアクリルポリオールが使用される場合、その主剤中の割合は1~100質量の範囲であることが好ましく、特に10~100質量の範囲であることが好ましい。更に、主剤中の、ポリシロキサン骨格を含む側鎖を有するアクリルポリオール、フルオロアルキル骨格を有するアクリルポリオール、並びにポリシロキサン骨格を含む側鎖とフルオロアルキル骨格とを有するアクリルポリオールの合計量の割合は、1~100質量の範囲であることが好ましく、特に10~100質量の範囲であることが好ましい。このようなポリシロキサン骨格を含む側鎖を有するアクリルポリオールの具体例としては、東亞合成株式会社製の品番US-270水酸基含有シリコーン樹脂、固形分29質量、水酸基価26などが挙げられる。フルオロアルキル骨格を有するアクリルポリオールの具体例としては、旭硝子株式会社製のルミフロン品番LF200水酸基含有フッ素樹脂、固形分60質量、水酸基価32などが挙げられる。ポリシロキサン骨格を含む側鎖とフルオロアルキル骨格とを有するアクリルポリオールの具体例としては、富士化成工業株式会社製の品番ZX-007Cジメチルシリコン基水酸基含有フッ素シリコーン樹脂、固形分35質量、水酸基価58などが挙げられる。主剤としてアクリルポリオールが用いられる場合、適宜の硬化剤が用いられる。特に硬化剤がイソシアネートを含むことが好ましい。この場合、主剤と硬化剤とが低温で反応可能となり、このためプラスチック材料のように耐熱性の低い部材上に水処理材を形成することが容易になる。また、撥水性バインダーが高い撥水性を発揮し、水処理材には菌及びウイルスが更に吸着しやすくなり、このため水処理材の抗菌、抗ウイルス性能が更に向上する。イソシアネートの具体例としては、ヘキサメチレンジイソシアネート樹脂例えば三井化学株式会社製、商品名タケネートD-170N;固形分100質量、トリレンジイソシアネート樹脂例えば三井化学株式会社製の商品名タケネートD-103H:固形分50質量、キシレンジイソシアネート、イソホロンジイソシアネート、及びこれらのうちの二種以上の混合物が挙げられる。アクリルポリオールのOH当量に対するイソシアネートのNCO当量の比率は、0.5~3.0の範囲が好ましく、0.8~1.5であれば更に好ましい。主剤としてアクリルポリオールが用いられる場合、硬化剤がアミノ樹脂を含むことも好ましい。この場合、撥水性バインダーの硬度が向上し、このため水中での水処理材の抗菌性、抗ウイルス性の持続性が向上する。また、撥水性バインダーが高い撥水性を発揮し、水処理材には菌及びウイルスが更に吸着しやすくなり、このため水処理材の抗菌、抗ウイルス性能が更に向上する。アミノ樹脂の具体例としては、メラミン樹脂例えば三井化学株式会社製、商品名ユーバン228;固形分60質量が挙げられる。アクリルポリオールの固形分に対するアミノ樹脂の固形分の質量比は、0.1~0.8の範囲であることが好ましく、0.3~0.5の範囲であれば更に好ましい。撥水性バインダーが、3官能以下のアルコキシシランの縮重合物を含むことも好ましい。この場合、撥水性バインダーがアルコキシシランの縮重合物を備えることで、撥水性バインダーが持続性に優れた高い撥水性を発揮し、上記のような表面自由エネルギーが40mJ/m2以下である撥水性バインダーも実現し得るようになる。このような撥水性バインダーを備えることで、水処理材には菌及びウイルスが更に吸着しやすくなり、このため水処理材の抗菌、抗ウイルス性能が更に向上する。3官能以下のアルコキシシランの具体例としては、メチルトリエトキシシラン、メチル系シリコーンアルコキシオリゴマー、メチルフェニル系シリコーンアルコキシオリゴマーなどが挙げられる。亜酸化銅は粒状であることが好ましい。亜酸化銅の粒径は適宜設定される。水処理材における、亜酸化銅と撥水性バインダーの割合は適宜設定されるが、亜酸化銅と撥水性バインダーとの質量比が1:99~99:1の範囲であることが好ましく、20:80~80:20の範囲であれば更に好ましい。水処理材は、撥水性バインダーの原料と、亜酸化銅とを含有する組成物を成形し硬化することで得られる。この組成物は、例えば亜酸化銅を含有し、更に撥水性バインダーの原料として上記のアクリルポリオールを含む主剤と硬化剤とを含有し、更に必要に応じて適宜の有機溶剤、その他の添加剤を含有する。また、組成物は、例えば亜酸化銅を含有し、更に撥水性バインダーの原料として上記の3官能以下のアルコキシシランとその部分加水分解縮合物とから選ばれる少なくとも一種を含有し、更に必要に応じて水、酸触媒又はアルカリ触媒、適宜の有機溶剤、その他の添加剤を含有する。このような組成物が成形され、更に組成物の組成などに応じて加熱などの処理が施されることで硬化することによって、水処理材が得られる。本実施形態では、水処理装置1は、上記のような水処理材を備える。図1は水処理装置1の構成の一例を示す。この水処理装置1は、処理対象の水7が流通する通水路2を備える。通水路2の一端には処理対象の水7が供給される導入口5が形成され、通水路2の他端には水処理装置1による処理後の水を吐出する吐出口6が形成されている。この通水路2の途中には、処理対象の水7を貯留するタンク3と、処理対象の水7を浄化するための浄水フィルタ4とが設けられている。水処理装置1は、更に通水路2内に水の流通を生じさせるためのポンプ、通水路2の適宜の位置での水の流通を開閉するための弁などを、備えてもよい。このような水処理装置1が水処理材を備えると、処理対象の水7に存在する菌やウイルスを水処理材に吸着させて容易に不活性化させることができる。水処理装置1におけるタンク3の内面上に水処理材が設けられていることが好ましい。例えばタンク3の内面上が水処理材で被覆されていることが好ましい。この場合、例えばタンク3の内面に撥水性バインダーの原料と亜酸化銅とを含有する組成物を塗布し、この組成物を硬化することで、タンク3の内面上を水処理材で被覆することが好ましい。また、タンク3の内面を構成する構造材中に水処理材が含有されていることも好ましい。この場合、例えばタンク3の内面を構成する構造材の原料中に、粒状の水処理材を混入し、この構造材の原料を成形することで、タンク3の内面を構成することができる。この場合、タンク3の内面を構成する構造材に粒状の水処理材が埋め込まれ、この水処理材がタンク3の内面に露出することで、タンク3の内面上には水処理材が設けられる。このようにタンク3の内面上に水処理材が設けられると、タンク3内で水を貯留することで、このタンク3内の水中の菌やウイルスを水処理材に吸着させて不活性化させることができ、水の殺菌処理に要する設備を小型化することが可能となる。水処理装置1における通水路2の内面上に水処理材が設けられることも好ましい。この場合、例えば通水路2の内面に撥水性バインダーの原料と亜酸化銅とを含有する組成物を塗布し、この組成物を硬化することで、通水路2の内面上を水処理材で被覆することが好ましい。このように通水路2の内面上に水処理材が設けられると、通水路2を流通する水中の菌やウイルスを水処理材に吸着させて不活性化させることができる。水処理装置1における浄水フィルタ4ーに水処理材が設けられることも好ましい。この場合、例えば浄水フィルタ4ーに撥水性バインダーの原料と亜酸化銅とを含有する組成物を塗布し、この組成物を硬化することで、浄水フィルタ4ーに水処理材を付着させることが好ましい。このように浄水フィルタ4ーに水処理材が設けられると、浄水フィルタ4を通過する水中の菌やウイルスを水処理材に吸着させて不活性化させることができる。また、このため殺菌性能と浄水性能とを併せ持つ水処理装置1の小型化も可能となる。尚、上記の水処理装置1において、タンク3、通水路2、及び浄水フィルタ4ーの各々に水処理材が設けられてもよいし、タンク3、通水路2、及び浄水フィルタ4ーのうちの一種の要素又は二種の要素の各々に水処理材が設けられてもよい。また、水処理装置1の構成は、上記のようなタンク3、通水路2、及び浄水フィルタ4ーを備えるものには限られず、水処理材を備えるタンク3、水処理材を備える通水路2、及び水処理材を備える浄水フィルタ4ーのうち、少なくとも一種の要素を備えていれば、それ以外の構成は特に制限されない。次に、本発明を実施例によって具体的に説明する。[実施例1]主剤として、ポリシロキサン骨格ポリジメチルシロキサン骨格を含む側鎖と、フルオロアルキル基とを有するアクリルポリオール富士化成工業株式会社製、品番ZX-022H;ジメチルシリコン基水酸基含有フッ素シリコーン樹脂、固形分46質量、水酸基価120を用意した。硬化剤として、ヘキサメチレンジイソシアネート樹脂三井化学株式会社製、商品名タケネートD-170N;固形分100質量を用意した。亜酸化銅として、酸化銅I微粒子和光純薬工業株式会社製を用意した。溶剤としてメチルエチルケトンを用意した。原料の使用量は、表1に示す通りである。主剤に亜酸化銅を加えてから、これらをスターラ-で分散混合した。続いて、これらに硬化剤と溶剤とを加えて混合した。これにより、組成物を得た。組成物の全固形分に対する亜酸化銅の割合は50質量であった。基材として、ホウ珪クラウンガラス住田光学ガラス社製、品番BK7;厚さ2mmを用意した。この基材上に組成物をバーコータ20によって塗布し、150°Cの温度で10分間乾燥することによって、基材上に水処理材を形成した。[実施例2]実施例1において、主剤を、ポリシロキサン骨格を含む側鎖を有すると共にフルオロアルキル基を有しないアクリルポリオール東亞合成株式会社製、品番GS-1015;水酸基含有樹脂、固形分45質量、水酸基価72に変更した。原料の使用量は、表1に示す通りとした。それ以外は実施例1の場合と同じ方法及び同じ条件で、基材上に水処理材を形成した。[実施例3]実施例1において、主剤を、フルオロアルキル基を有するアクリルポリオールDIC株式会社製、商品名フルオネートK-703;水酸基含有フッ素樹脂、固形分60質量、水酸基価66~78に変更した。原料の使用量は、表1に示す通りとした。それ以外は実施例1の場合と同じ方法及び同じ条件で、基材上に水処理材を形成した。[実施例4]実施例1において、硬化剤を、メラミン樹脂三井化学株式会社製、商品名ユーバン225;固形分60質量に変更した。原料の使用量は、表1に示す通りとした。それ以外は実施例1の場合と同じ方法及び同じ条件で、基材上に水処理材を形成した。[実施例5]メチルトリメトキシシラン信越シリコーン株式会社製、品番KBM-13、メチルアルコール、及び酸化銅I微粒子和光純薬工業株式会社製を用意した。これらの原料の使用量は表1に示す通りとした。更に適量の0.1Nの硝酸水溶液を用意した。メチルトリメトキシシランにメチルアルコールを加え、これらを撹拌しながら更に緩やかに0.1Nの硝酸水溶液を滴下した。これにより得られた溶液を1時間かけて60°Cまで昇温させた。これにより、3官能のアルコキシシラン部分加水分解物溶液固形分1.5質量を調製した。この3官能のアルコキシシラン部分加水分解物溶液に酸化銅I微粒子を加え、これらをスターラーにより攪拌することによって、組成物を調整した。基材として、ホウ珪クラウンガラス住田光学ガラス社製、品番BK7;厚さ2mmを用意した。この基材上に組成物をバーコータ20によって塗布し、150°Cの温度で10分間乾燥することによって、基材上に水処理材を形成した。[実施例6]容量200mLのガラス製の容器を用意した。この容器を脱脂アルカリ洗浄中和することで清浄化した。続いて、この容器に実施例5に示す組成物を流し入れて緩やかに攪拌した後、余分な組成物を排出することで容器の表面をコーティングした。それを150°Cで30分間加熱し乾燥硬化させることで、内面上に水処理材が設けられているガラス容器を得た。[実施例7]外径7mm、内径5mmのガラス管を用意した。このガラス管をアルカリ洗浄中和することで清浄化した。続いて、このガラス管に実施例5に示す組成物を流し入れることを数回繰り返すことでガラス管内壁をコーティングした。それを150°Cで30分間加熱し乾燥硬化させることで、内面上に水処理材が設けられているガラス管を得た。[比較例1]実施例1において、主剤を、ポリシロキサン骨格を含む側鎖とフルオロアルキル骨格とをいずれも有さないアクリルポリオールDIC株式会社製、品番52-668BA;固形分45質量、水酸基価24に変更した。原料の使用量は表1に示す通りとした。それ以外は実施例1の場合と同じ方法及び同じ条件で、基材上に水処理材を形成した。[比較例2]容量200mLのガラス製の容器を用意した。この容器を脱脂アルカリ洗浄中和することで清浄化した。[表面自由エネルギー測定]亜酸化銅を使用しない以外は実施例1~5及び比較例1の各々における組成物の調製方法と同じ方法で、亜酸化銅を含有しない組成物を調製した。この亜酸化銅を含有しない組成物を、基材ホウ珪クラウンガラス、住田光学ガラス社製、品番BK7;厚さ2mm上にバーコータ20で塗布し、更に150°Cの温度で10分間乾燥することによって、基材上にバインダーの層を形成した。このバインダー上での測定用液水及びジヨードメタンを使用の接触角を、接触角計協和界面科学社製、型番DM500を用いて測定した。この結果に基づき、下記の式を用いてバインダーの表面自由エネルギーを算出した。1cosθγL/2=γsdγLd1/2γspγLp1/2θ:バインダー上の測定用液の接触角γL:測定用液の表面張力γLd:測定用液の表面自由エネルギーの分散力成分γLp:測定用液の表面自由エネルギーの極性力成分γsd:バインダーの表面自由エネルギーの分散力成分γsp:バインダーの表面自由エネルギーの極性力成分[抗菌試験1]実施例1~5及び比較例1の各々で得られた水処理材の大腸菌を対象とした抗菌活性値を、JISZ2801に従うフィルム法により評価した。暴露時間は1時間とした。[抗菌試験2]100mLの滅菌済み純水と大腸菌液1mL前培養37°C/1日間し、10mLの滅菌済み純水に2白金耳投入し攪拌することで、大腸菌を含む溶液を得た。この溶液を、実施例6で得られた水処理材を備える容器と比較例2における容器の各々に投入し、10分間放置した。続いて、各容器内の溶液中の大腸菌を対象とする抗菌活性値を、平板希釈法により評価した。